Способ получения сплава из порошков металлов с существенной разницей температур плавления

-2
-1
1. Способ изготовления сплава из порошков металлов с существенной разницей температур плавления, характеризующийся тем, что готовят порошковую смесь из модифицирующей, смачивающей и флюсообразующей компонент, затем наносят порошковую смесь на металлическую подложку, совпадающую по химическому составу с составом более легкого элемента получаемого сплава, далее помещают подложку с нанесенным на нее слоем порошковой смеси под сканирующий пучок релятивистских электронов, при этом массовую толщину слоя порошка (σ) определяют из соотношения σ=K⋅(Е-b), где K=(0,2-0,4) [г⋅см⋅МэВ], Е - энергия электронов в МэВ, b=0,21 МэВ, проводят обработку каждой точки подложки в течение 0,5-2,0 с с получением наплавленного слоя, причем описанный цикл наплавки проводят, по меньшей мере, один раз.
2
2. Способ по п. 1, отличающийся тем, что для приготовления порошковой смеси используют в качестве модифицирующей компоненты порошок ниобия, в качестве смачивающей компоненты - порошок титана, в качестве флюсообразующей компоненты - смесь фтористых солей: CaF и LiF при следующем соотношении компонентов, мас.%:
модифицирующая компонента
36-68
смачивающая компонента
0-24
флюсообразующая компонента
остальное
3. Способ по любому пп. 1 или 2, отличающийся тем, что описанный цикл наплавки проводят без смачивающей компоненты.
4. Способ по п. 1, отличающийся тем, что описанный цикл наплавки проводят в воздушной, инертной среде или в вакууме.
5. Способ по п. 1, отличающийся тем, что описанный цикл наплавки повторяют многократно до получения требуемой толщины наплавленных слоев.
6. Способ по любому пп. 1, или 2, или 5, отличающийся тем, что описанный цикл наплавки повторяют многократно, используя в каждом следующем цикле наплавки порошковую смесь с разным соотношением компонентов в заявленных пределах для получения градиентной по составу структуры наплавленных слоев.
7. Способ по любому пп. 1, или 2, или 5, отличающийся тем, что описанный цикл наплавки повторяют многократно, используя в каждом следующем цикле наплавки порошковую смесь с одинаковым соотношением компонентов в заявленных пределах.
8. Способ по любому пп. 1, или 2, или 5, отличающийся тем, что полученные наплавленные слои срезают для последующей переплавки, а исходную подложку используют повторно для следующих циклов наплавки.
9. Способ по любому пп. 1, или 2, или 5, отличающийся тем, что полученные наплавленные слои вместе с подложкой подвергают последующей переплавке.